СПОСОБ ПОЛУЧЕНИЯ ТВЕРДОГО КОМПОЗИТНОГО АЛЮМИНИЗИРОВАННОГО ТОПЛИВА И ТВЕРДОЕ КОМПОЗИТНОЕ АЛЮМИНИЗИРОВАННОЕ ТОПЛИВО

1. Способ получения твердого композитного топлива, включающий:
- получение пасты путем смешивания в миксере смеси, содержащей жидкий полиольный полимер, окисляющий заряд перхлората аммония, восстанавливающий заряд алюминия, по меньшей мере один агент для сшивания жидкого полиольного полимера в таком количестве, чтобы соотношение образующихся сшивок NCO/OH составляло от 0,8 до 1,1, предпочтительно 1, по меньшей мере один пластификатор и по меньшей мере одну добавку;
- заливку полученной пасты в пресс-форму;
- термическое сшивание пасты в пресс-форме;
отличающийся тем, что окисляющий заряд перхлората аммония в пасте получают в результате введения в миксер отдельно или в виде смеси по меньшей мере:
10
50
90
+ первого заряда, для которого мономодальное распределение частиц по размеру имеет значение D от 100 мкм до 110 мкм, значение D от 170 мкм до 220 мкм и значение D от 315 мкм до 340 мкм, и
10
50
90
+ второго заряда, для которого мономодальное распределение частиц по размеру имеет значение D от 15 мкм до 20 мкм, значение D от 60 мкм до 120 мкм и значение D от 185 мкм до 220 мкм; и необязательно
10
50
90
+ третьего заряда, для которого мономодальное распределение частиц по размеру имеет значение D от 1,7 мкм до 3,6 мкм, значение D от 6 мкм до 12 мкм и значение D от 20 мкм до 32 мкм.
2. Способ по п.1, отличающийся тем, что окисляющий заряд перхлората аммония в указанной пасте получают в результате введения в миксер отдельно или в виде смеси первого заряда и второго заряда.
3. Способ по п.1, отличающийся тем, что окисляющий заряд перхлората аммония в пасте получают в результате введения в миксер отдельно или в виде смеси:
+ от 12% до 70% по массе первого заряда,
+ от 10% до 81% по массе второго заряда,
+ от 0 до 23% по массе третьего заряда.
4. Способ по п.1, отличающийся тем, что окисляющий заряд перхлората аммония в пасте получают в результате введения в миксер отдельно или в виде смеси:
+ от 12% до 61% по массе первого заряда,
+ от 36% до 81% по массе второго заряда,
+ от 0 до 23% по массе третьего заряда.
5. Способ по п.1, отличающийся тем, что окисляющий заряд перхлората аммония в пасте получают в результате введения в миксер отдельно или в виде смеси:
+ от 20% до 65% по массе первого заряда, и
+ от 35% до 80% по массе второго заряда.
6. Способ по п.5, отличающийся тем, что окисляющий заряд перхлората аммония в пасте получают в результате введения в миксер отдельно или в виде смеси:
+ от 42% до 61% по массе первого заряда,
+ от 39% до 58% по массе второго заряда.
10
90
7. Способ по п.1, отличающийся тем, что восстанавливающий заряд алюминия имеет медианный диаметр меньше или равный 40 мкм и предпочтительно от 1 до 10 мкм, предпочтительно со значениями D и D распределения его частиц по размерам, соответственно, от по меньшей мере четверти значения медианного диаметра и до не более чем 4-кратного значения медианного диаметра.
8. Твердое композитное топливо с полиуретановым связующим, заполненным перхлоратом аммония и алюминием, которое может быть получено способом по любому из пп.1-7.
9. Твердое топливо по п.8, сгорание которого дает менее 15% и обычно от 2% до 10% по объему частиц окиси алюминия с диаметром более 10 мкм.
10. Твердое топливо по п.8, отличающееся тем, что в диапазоне рабочего давления от 3 до 10 МПа скорость его сгорания составляет от 6 до 12 мм/с и его показатель степени давления составляет от 0,15 до 0,4, и предпочтительно от 0,2 до 0,4.
11. Заряд твердого топлива, отличающийся тем, что он содержит твердое топливо по любому из пп.8-10.
12. Ракетный двигатель, отличающийся тем, что он включает по меньшей мере один заряд по п.11.
13. Окисляющий заряд перхлората аммония, который является особенно полезным в способе получения твердого композитного топлива по любому из пп.1-7, который может быть получен путем смешивания по меньшей мере двух зарядов, выбранных из первого, второго и третьего зарядов, как определено в п.1, который предпочтительно может быть получен путем смешивания по меньшей мере первого заряда и по меньшей мере второго заряда и, возможно, по меньшей мере третьего заряда, как определено в п.1, который более предпочтительно может быть получен путем смешивания по меньшей мере первого заряда и по меньшей мере второго заряда, как определено в п.1.
14. Окисляющий заряд по п.13, содержащий первый, второй и необязательно третий заряды в массовых процентных долях, указанных в п.3.
15. Окисляющий заряд по п.13, содержащий первый, второй и необязательно третий заряды в массовых процентных долях, указанных в п.4.
16. Окисляющий заряд по п.13, содержащий первый, второй и необязательно третий заряды в массовых процентных долях, указанных в п.5.
17. Окисляющий заряд по п.13, содержащий первый, второй и необязательно третий заряды в массовых процентных долях, указанных в п.6.